(57)【特許請求の範囲】
【請求項１】
帯状の金属箔に活物質層が形成された帯状電極を巻出ロールから巻き出す巻出工程と、前記帯状電極を一定間隔毎に停止させて電極を切り出す切出工程とを含む電極の製造方法であって、
前記巻出工程で巻き出された前記帯状電極の一方の面を押圧部で押圧し、前記帯状電極のカールを矯正するカール矯正工程を含み、
前記一方の面は、前記巻出ロールに巻き取られていたときの前記帯状電極の外周側の面であり、
前記押圧部は、前記切出工程にて前記帯状電極を停止させる切出位置から前記巻出ロール側に前記一定間隔の整数倍の距離分離れた位置に配置される、電極の製造方法。
【請求項２】
前記カール矯正工程では、前記押圧部で前記帯状電極を加熱する、請求項１に記載の電極の製造方法。
【請求項３】
帯状の金属箔に活物質層が形成された帯状電極を巻出ロールから巻き出し、前記帯状電極を一定間隔毎に停止させて電極を切り出す電極の製造装置であって、
前記巻出ロールから巻き出された前記帯状電極の一方の面を押圧する押圧部を備え、
前記一方の面は、前記巻出ロールに巻き取られていたときの前記帯状電極の外周側の面であり、
前記押圧部は、前記帯状電極を停止させた状態で前記帯状電極から前記電極を切り出す切出位置から前記巻出ロール側に前記一定間隔の整数倍の距離分離れた位置に配置される、電極の製造装置。
【請求項４】
前記押圧部は、前記帯状電極を加熱する、請求項３に記載の電極の製造装置。
【請求項５】
前記押圧部は、加熱ロールである、請求項４に記載の電極の製造装置。
【請求項６】
前記押圧部は、ホットプレス機である、請求項４に記載の電極の製造装置。
【発明の詳細な説明】
【技術分野】
【０００１】
本発明は、電極の製造方法及び電極の製造装置に関する。
【背景技術】
【０００２】
リチウムイオン二次電池等の中で積層型の電池に用いられる電極は、帯状の金属箔に活物質層が形成された帯状電極から打抜き機等で切出される。帯状電極は、巻取ロールに巻き取られた状態になる場合があるので、カールが発生する可能性がある。特に、プレス工程によって圧密化された状態、更には、ベーク工程（焼成工程）等で巻き取られた状態の帯状電極に熱が長時間加えられると、活物質層に含まれるバインダの硬化が進み、カールが発生し易くなる。カールが発生すると、電極を打抜く際の打抜き精度の低下、多数の電極を積層する際の積層ずれなどの問題が発生する。カールを矯正するために、例えば、特許文献１には、帯状電極が一次用巻取ロールに巻き取られた状態で一次ベークを行い、一次ベーク時の巻き取り状態と表裏反転させて二次用巻取ロールに帯状電極を巻き直し、二次用巻取ロールに巻き取られた状態で二次ベークを行うことが開示されている。
【先行技術文献】
【特許文献】
【０００３】
【特許文献１】特開２０１４−７８４３６号公報
【発明の概要】
【発明が解決しようとする課題】
【０００４】
特許文献１に開示の方法でカールを矯正する場合、帯状電極を巻き直すので、二個の巻取ロール及び巻き直す装置が必要となり、巻き直すためのスペースも確保する必要がある。さらに、一次ベークと二次ベークを行うので、ベーク装置も大型化する必要がある。そこで、本技術分野においては、簡易な構成でカールを矯正することが要請されている。
【課題を解決するための手段】
【０００５】
本発明の一側面に係る電極の製造方法は、帯状の金属箔に活物質層が形成された帯状電極を巻出ロールから巻き出す巻出工程と、帯状電極を一定間隔毎に停止させて電極を切り出す切出工程とを含む電極の製造方法であって、巻出工程で巻き出された帯状電極の一方の面を押圧部で押圧し、帯状電極のカールを矯正するカール矯正工程を含み、一方の面は、巻出ロールに巻き取られていたときの帯状電極の外周側の面であり、押圧部は、切出工程における切出位置から巻出ロール側に一定間隔の整数倍の距離分離れた位置に配置される。
【０００６】
この電極の製造方法は、巻出工程と切出工程との間に押圧部を配置させ、押圧部で帯状電極の一方の面（カールの凸状の側）を押圧する構成なので、簡易な構成でカールを矯正することができる。特に、この製造方法は、切出工程で停止させる一定間隔の整数倍の距離分離れた位置に押圧部を配置させるので、帯状電極における電極として切り出される部分（活物質層）を効率良く停止時間の間押圧でき、カールの矯正効果を向上させることができる。
【０００７】
一実施形態の電極の製造方法では、カール矯正工程では、押圧部で帯状電極を加熱する。押圧部で帯状電極を加熱しながら押圧することにより、カールの矯正効果を更に向上させることができる。
【０００８】
本発明の一側面に係る電極の製造装置は、帯状の金属箔に活物質層が形成された帯状電極を巻出ロールから巻き出し、帯状電極を一定間隔毎に停止させて電極を切り出す電極の製造装置であって、巻出ロールから巻き出された帯状電極の一方の面を押圧する押圧部を備え、一方の面は、巻出ロールに巻き取られていたときの帯状電極の外周側の面であり、押圧部は、帯状電極から電極を切り出す切出位置から巻出ロール側に一定間隔の整数倍の距離分離れた位置に配置される。この電極の製造装置は、上記の電極の製造方法と同様に作用し、同様の効果を奏する。
【０００９】
一実施形態の電極の製造装置では、押圧部は、帯状電極を加熱する。この押圧部は、加熱ロールである。また、この押圧部は、ホットプレス機である。
【発明の効果】
【００１０】
本発明によれば、簡易な構成でカールを矯正することができる。
【図面の簡単な説明】
【００１１】
【図１】第１実施形態に係る電極の製造装置を模式的に示す図である。
【図２】帯状電極の一部分を示す平面図である。
【図３】第２実施形態に係る電極の製造装置を模式的に示す図である。
【発明を実施するための形態】
【００１２】
以下、図面を参照して、本発明の実施形態に係る電極の製造方法及び電極の製造装置を説明する。なお、各図において同一又は相当する要素については同一の符号を付し、重複する説明を省略する。
【００１３】
本実施形態は、ベーク工程でベークされた帯状電極から電極を切り出す電極の製造装置に適用する。本実施形態には、２つの実施形態があり、第１実施形態が加熱ロールを用いてカール矯正を行う形態であり、第２実施形態がホットプレス機を用いてカール矯正を行う形態である。なお、製造される電極は、例えば、二次電池、電気二重層キャパシタ等の蓄電装置に用いられる。二次電池としては、例えば、リチウムイオン二次電池等の非水電解質二次電池である。また、製造される電極は、一次電池に用いられてもよい。本実施形態では、リチウムイオン二次電池に用いられる電極を製造する場合とする。
【００１４】
図１、図２を参照して、第１実施形態に係る電極の製造装置１Ａ（巻出工程２Ａ、カール矯正工程３Ａ、切出工程４Ａ）について説明する。図１は、第１実施形態に係る電極の製造装置を模式的に示す図である。図２は、帯状電極の一部分を示す平面図である。
【００１５】
製造装置１Ａについて説明する前に電極について説明しておく。電極は、金属箔の表裏面の少なくとも一面に電極ペーストが塗工されて活物質層が形成されている。電極は、金属箔の端部に活物質層が形成されていないタブを有している。
【００１６】
金属箔は、例えば、銅箔、アルミニウム箔である。電極ペーストは、活物質、バインダ、溶剤等を含んでいる。活物質は、正極活物質及び負極活物質のいずれであってもよい。正極活物質としては、例えば、複合酸化物、金属リチウム、硫黄である。複合酸化物は、マンガン、ニッケル、コバルト及びアルミニウムの少なくとも１つとリチウムとを含む。負極活物質は、例えば、黒鉛、高配向性グラファイト、メソカーボンマイクロビーズ、ハードカーボン、ソフトカーボン等のカーボン、リチウム、ナトリウム等のアルカリ金属、金属化合物、ＳｉＯｘ（０．５≦ｘ≦１．５）等の金属酸化物、ホウ素添加炭素である。バインダは、例えば、ポリフッ化ビニリデン、ポリテトラフルオロエチレン、フッ素ゴム等の含フッ素樹脂、ポリプロピレン、ポリエチレン等の熱可塑性樹脂、ポリイミド、ポリアミドイミド等のイミド系樹脂、アルコキシシリノレ基含有樹脂である。溶剤は、例えば、ＮＭＰ（Ｎ−メチルピロリドン）、メタノール、メチルイソブチルケトン等の有機溶剤、水である。電極ペーストは、カーボンブラック、黒鉛、アセチレンブラック、ケッチェンブラック（登録商標）等の導電助剤を含んでいてもよい。また、電極ペーストは、カルボキシメチルセルロース（ＣＭＣ）等の増粘剤を含んでいてもよい。
【００１７】
この電極を製造する場合、上記各物質を混練して電極ペーストを生成する工程、電極ペーストを帯状の金属箔に塗工する工程、電極ペーストを乾燥する工程、乾燥後にプレスする工程、ベーク（焼成）する工程等により、図２に示すように帯状の金属箔Ａに活物質層Ｂが形成される。この活物質層Ｂが形成された帯状の金属箔Ａを、帯状電極Ｃと称する。製造装置１Ａでは、この帯状電極Ｃから電極を切り出す。なお、本実施形態では、帯状の金属箔Ａの表裏両面に活物質層Ｂが形成され、間欠塗工によって活物質層Ｂが帯状の金属箔Ａの長手方向に所定間隔をあけて配置される帯状電極Ｃとする。また、本実施形態では、帯状電極Ｃの長手方向において隣り合う活物質層Ｂ，Ｂ間の一定間隔をパターン長Ｌ（ｍｍ）とする。また、本実施形態では、電極の切り出しを打抜きで行う。
【００１８】
ベーク工程では、巻取ロールに巻き取られた状態の帯状電極Ｃに熱が長時間加えられる。これにより、帯状電極Ｃの各活物質層Ｂは巻き取られている状態に応じて変形し、その変形した各活物質層Ｂの中でバインダの硬化が進む。そのため、帯状電極Ｃの各活物質層Ｂが巻取ロールに沿い、湾曲した形状にて形がついてしまう状態、すなわちカールが発生する。巻取ロールに巻き取られていたときの帯状電極Ｃの外周側が、カールの凸状の側となる。製造装置１Ａでは、この帯状電極Ｃ（特に、活物質層Ｂ）に発生したカールを矯正する。
【００１９】
それでは、製造装置１Ａについて説明する。製造装置１Ａでは、帯状電極Ｃを巻き出し（巻出工程２Ａ）、その巻き出された帯状電極Ｃから電極を打抜きで順次切り出す（切出工程４Ａ）。特に、製造装置１Ａでは、切り出す前に帯状電極Ｃのカールを矯正する（カール矯正工程３Ａ）。
【００２０】
巻出工程２Ａについて説明する。巻出工程２Ａは、ロール状に巻き取られている帯状電極Ｃを巻き出す工程である。巻出工程２Ａは、巻出機２０を備える。巻出機２０は、コア２０ｂに帯状電極Ｃが巻き取られた巻出ロール２０ａを有する。この巻出ロール２０ａは、ベール工程での帯状電極Ｃが巻き取られた巻取ロールがそのまま用いられる。巻出機２０では、巻出ロール２０ａから帯状電極Ｃを巻き出す。巻出機２０の制御は、製造装置１Ａの制御装置（図示せず）によって行われる。
【００２１】
巻出工程２Ａと切出工程４Ａとの間には、巻き出された帯状電極Ｃの搬送を補助する補助ロール５０等が適宜配置される。図１には、補助ロール５０しか描いていないが、必要に応じて適宜の箇所に補助ロールが配置され、所定の搬送経路が形成される。帯状電極Ｃは、所定の速度で搬送される。但し、切出工程４Ａで電極を打抜く間、搬送が停止される。停止中、巻出機２０では、帯状電極Ｃの巻き出しを停止する。搬送中又は停止中の帯状電極Ｃには、所定のテンション（張力）がかかっている。本実施形態では、帯状電極Ｃが搬送される方向Ｄにより、巻出ロール２０ａ側を上流側とする。
【００２２】
切出工程４Ａについて説明する。切出工程４Ａは、帯状電極Ｃを一定間隔（パターン長Ｌ）毎に停止させて電極を切り出す工程である。切出工程４Ａは、打抜き機４０を備えている。打抜き機４０は、従来の周知の打抜き機である。打抜き機４０では、例えば、帯状電極Ｃから図２の破線Ｅで示す形状の電極を打抜く。打抜き機４０での打抜きは、帯状電極Ｃが停止した状態で行われる。したがって、帯状電極Ｃの搬送は、打抜き機４０での打抜き毎に所定時間停止される。所定時間は、コンマ数秒〜数秒程度である。この所定時間経過すると、帯状電極Ｃの搬送を再開し、帯状電極Ｃを間欠塗工のパターン長Ｌずつ移動させる。打抜き機４０の制御は、製造装置１Ａの制御装置によって行われる。打抜かれた電極は、打抜き機４０により移送され、図示しないマガジンに積層される。なお、図１に示すように、打抜き機４０で打抜かれる活物質層Ｂの搬送方向Ｄにおける中心位置を、打抜き位置（切出位置）Ｐ２とする。
【００２３】
カール矯正工程３Ａについて説明する。カール矯正工程３Ａは、巻き出された帯状電極Ｃ（特に、活物質層Ｂ）の一方の面を加熱しながら押圧し、帯状電極Ｃのカールを矯正する工程である。カール矯正工程３Ａは、加熱ロール３０を備える。第１実施形態では、加熱ロール３０が特許請求の範囲に記載の押圧部に相当する。
【００２４】
加熱ロール３０は、円筒状であり、帯状電極Ｃの幅よりも広い幅を有している。加熱ロール３０は、回転可能に支持されている。加熱ロール３０の内部には、加熱手段が設けられている。加熱手段は、例えば、ロール内に設けられるヒータ、ロール内に熱媒体（熱媒油等）を循環させる装置である。加熱ロール３０の本体は、熱伝導性が高くかつ熱容量が大きい材料からなることが望ましい。加熱ロール３０は、加熱温度（特に、表面温度）を所望の温度に調整可能である。加熱温度は、加熱によって活物質層Ｂ及び金属箔Ａに問題を発生させない程度の高温であり、例えば、２００℃以下である。加熱ロール３０では、帯状電極Ｃに接触した状態で加熱でき、帯状電極Ｃに効率的に多くの熱を加えることができる。
【００２５】
加熱ロール３０は、巻出ロール２０ａに巻き取られていたときの帯状電極Ｃの外周側の面側（カールの凸状の側）に配置され、帯状電極Ｃの外周側の面に接触する。特に、加熱ロール３０は、帯状電極Ｃと接触している部分の角度である抱き角θが所定角度になるように配置される。したがって、帯状電極Ｃを搬送させる角度は、加熱ロール３０の前後で所定角度変化することになる。所定角度は、数十°〜百数十°程度の角度であり、最大１８０°である。所定角度は、活物質層Ｂの搬送方向Ｄにおける長さＨ（図２参照）、加熱ロール３０の径等を考慮して設定される。所定角度は、活物質層Ｂの表面の全面に加熱ロール３０が接触できるように設定されることが望ましい。また、所定角度は、帯状電極Ｃ（特に、活物質層Ｂ）のカールを適正な形状まで矯正できるように設定されることが望ましい。ちなみに、抱き角θと加熱ロール３０の径の少なくとも一方を大きくするほど、加熱ロール３０が帯状電極Ｃに接触する搬送方向Ｄの長さ（ひいては、接触する面積）を大きくするができる。抱き角θが所定角度になるように加熱ロール３０が配置されることにより、図１に示すように、加熱ロール３０が帯状電極Ｃの外周側の面（活物質層Ｂ１の表面）に適切な長さ分接触した状態で押圧できる。その結果、カールの凸状の側である帯状電極Ｃの外周側が、凹状に反った状態となる。
【００２６】
加熱ロール３０は、搬送方向Ｄにおいて巻出ロール２０ａと打抜き機４０との間に配置される。特に、加熱ロール３０は、打抜き位置Ｐ２から、搬送経路に沿い巻出ロール２０ａ側（上流側）にパターン長Ｌの整数ｎ倍の距離Ｉ（＝Ｌ×ｎ）分離れた位置Ｐ１に配置される。整数ｎは、１以上の整数であればよいが、打抜き機４０の大きさ、加熱ロール３０の抱き角θを所定角度にするための配置等を考慮して適宜の整数値が設定される。このような位置Ｐ１に加熱ロール３０を配置させることにより、打抜き毎に帯状電極Ｃの搬送が所定時間停止したときに、帯状電極Ｃに所定間隔おきに配置される活物質層Ｂが加熱ロール３０の真下に位置することになる。特に、活物質層Ｂの搬送方向Ｄにおける中心位置と加熱ロール３０の搬送方向Ｄにおける中心位置とが一致する。そのため、加熱ロール３０により、停止時間の間、帯状電極Ｃにおける活物質層Ｂ（電極として切出される部分）を効率良く加熱しながら押圧できる。
【００２７】
なお、搬送中又は停止中の帯状電極Ｃには上記したようにテンションがかかっているが、補助ロール（テンションロール）を加熱ロール３０の上流側及び下流側に配置し、カール矯正に必要な適正なテンションが帯状電極Ｃに確実にかかるようにしてもよい。このような上流側及び下流側の補助ロールにより、加熱ロール３０の抱き角θを所定角度に調整するようにしてもよい。
【００２８】
上記構成の製造装置１Ａでの動作について説明する。巻出機２０では、巻出ロール２０ａから帯状電極Ｃを巻き出し、打抜き機４０での打抜き毎に巻き出しを所定時間の間停止する。巻き出された帯状電極Ｃは、巻出ロール２０ａから打抜き機４０まで搬送され、打抜き機４０で打抜き毎に所定時間の間停止する。帯状電極Ｃにおける加熱ロール３０の直前の活物質層Ｂ０，Ｂ０までは、カールが発生している。このカールは、加熱ロール３０が配置される側が凸状である。
【００２９】
搬送中の帯状電極Ｃの任意の活物質層Ｂ１，Ｂ１が加熱ロール３０が配置されている位置Ｐ１に到達したときに、打抜き機４０で打抜きが行われるので、帯状電極Ｃが所定時間の間停止する。この所定時間の間に、加熱ロール３０は、直前まで凸状であった活物質層Ｂ１に接触し、その活物質層Ｂ１を含む帯状電極Ｃを熱を加えながら押圧する。これにより、帯状電極Ｃの活物質層Ｂ１，Ｂ１は、直前まで凸状の側が凹状に反った状態になり、反った状態で熱が加えられる。この加熱により、反った形状の活物質層Ｂ１の中でバインダが一時的に軟化する。その結果、活物質層Ｂ１，Ｂ１のカールの湾曲状の形状が、矯正され、略平面状になる。帯状電極Ｃにおける加熱ロール３０を通過した直後の活物質層Ｂ２，Ｂ２からは、カールがないかあるいはカールが殆ど解消される。
【００３０】
搬送中の帯状電極Ｃの任意の活物質層Ｂ３，Ｂ３が打抜き機４０の打抜き位置Ｐ２に到達すると、帯状電極Ｃが所定時間の間停止する。この所定時間の間に、打抜き機４０では、帯状電極Ｃから電極を打抜く。この際、帯状電極Ｃ（特に、活物質層Ｂ３，Ｂ３）のカールが矯正されているので、打抜き機４０では精度良く打抜くことができる。打抜かれた電極は、マガジンに積層される。この際、打抜き後の電極もカールしていないので、マガジンに精度良く積層でき、積層ずれを抑制できる。
【００３１】
この製造装置１Ａによれば、巻出工程２Ａと切出工程４Ａとの間に加熱ロール３０を配置させ、加熱ロール３０で帯状電極Ｃの一方の面（カールの凸状の側）を押圧する構成なので、簡易な構成でカールを矯正することができる。特に、製造装置１Ａでは、打抜き位置Ｐ２からパターン長Ｌの整数ｎ倍の距離Ｉ分離れた位置Ｐ１に加熱ロール３０を配置させるので、帯状電極Ｃにおける電極として切出される部分（活物質層Ｂ）を効率良く停止時間の間押圧でき、カールの矯正効果を更に向上させることができる。また、製造装置１Ａでは、加熱ロール３０で活物質層Ｂを加熱しながら押圧することにより、カールの矯正効果を更に向上させることができる。
【００３２】
図３を参照して、第２実施形態に係る製造装置１Ｂ（巻出工程２Ｂ、カール矯正工程３Ｂ、切出工程４Ｂ）について説明する。図３は、第２実施形態に係る電極の製造装置を模式的に示す図である。
【００３３】
製造装置１Ｂは、第１実施形態に係る製造装置１Ａと比較すると、カール矯正工程３Ｂが異なる。巻出工程２Ｂ、切出工程４Ｂについては、第１実施形態に係る巻出工程２Ａ、切出工程４Ａと同様の工程なので、説明を省略する。
【００３４】
カール矯正工程３Ｂについて説明する。カール矯正工程３Ｂは、巻き出された帯状電極Ｃ（特に、活物質層Ｂ）の一方の面を加熱しながら押圧し、帯状電極Ｃのカールを矯正する工程である。カール矯正工程３Ｂは、ホットプレス機３１を備える。ホットプレス機３１は、パンチ３２、ダイ３３、スライド機構３４等を備えている。ホットプレス機３１の制御は、製造装置１Ｂの制御装置（図示せず）によって行われる。第２実施形態では、ホットプレス機３１が特許請求の範囲に記載の押圧部に相当する。
【００３５】
パンチ３２は、巻出ロール２０ａに巻き取られていたときの帯状電極Ｃの外周側の面（活物質層Ｂの表面）を加熱しながら押圧する金型部材である。パンチ３２は、帯状電極Ｃの外周側（カールの凸状の側）に配置される。パンチ３２の幅は、帯状電極Ｃの幅よりも広い幅を有している。パンチ３２の搬送方向Ｄの長さは、活物質層Ｂの搬送方向Ｄの長さＨと同程度かあるいはそれよりも少し長い長さを有している。パンチ３２は、スライド機構３４に上下方向にスライド自在に取り付けられている。パンチ３２の先端部は、所定曲率を有する曲面形状（下方側に凸状の曲面形状）である。所定曲率は、帯状電極Ｃ（特に、活物質層Ｂ）のカールを適正な形状まで矯正できるように設定されることが望ましい。パンチ３２の内部には、加熱手段が設けられている。加熱手段は、例えば、第１実施形態に係る加熱ロール３０で示したものと同様のものである。パンチ３２の本体は、熱伝導性が高くかつ熱容量が大きい材料からなることが望ましい。パンチ３２は、加熱温度（特に、先端部の表面温度）を所望の温度に調整可能である。パンチ３２では、帯状電極Ｃを押圧する際に接触した状態で加熱でき、帯状電極Ｃに効率的に多くの熱を加えることができる。
【００３６】
ダイ３３は、雄型のパンチ３２に対応する雌型の金型部材である。ダイ３３は、巻出ロール２０ａに巻き取られていたときの帯状電極Ｃの内周側（カールの凹状の側）かつパンチ３２に対向する位置に配置される。ダイ３３は、安定した所定の箇所に固定されている。ダイ３３の上面には、パンチ３２の先端部の曲面形状に対応した曲面形状（上方側に凹状の曲面形状）が形成されている。ダイ３３の内部にも、加熱手段が設けられていてもよい。
【００３７】
スライド機構３４は、パンチ３２を上下方向にスライドさせる機構である。スライド機構３４は、パンチ３２をスライドさせるスライド部材、パンチ３２を上下方向に移動させるアクチュエータ等を備えている。スライド機構３４では、打抜き毎に帯状電極Ｃの搬送が停止したときにパンチ３２を下方に移動させ、停止している所定時間の間、パンチ３２で帯状電極Ｃの外周側の面に適切な押圧力を付加できるようにパンチ３２を下方の所定位置で保持する。また、スライド機構３４では、帯状電極Ｃの搬送が始まるとパンチ３２を上方に移動させ、搬送中、パンチ３２を上方の所定位置で保持する。
【００３８】
ホットプレス機３１は、搬送方向Ｄにおいて巻出ロール２０ａと打抜き機４０との間に配置される。特に、パンチ３２及びダイ３３は、打抜き位置Ｐ２から巻出ロール２０ａ側にパターン長Ｌの整数ｎ倍の距離Ｉ分離れた位置Ｐ１に配置される。このような位置Ｐ１にパンチ３２及びダイ３３を配置させることにより、打抜き毎に帯状電極Ｃの搬送が所定時間停止したときに、帯状電極Ｃの所定間隔おきに配置される活物質層Ｂがパンチ３２とダイ３３との間に位置することになる。特に、活物質層Ｂの搬送方向Ｄにおける中心位置とパンチ３２及びダイ３３の搬送方向Ｄにおける中心位置とが一致する。そのため、パンチ３２及びダイ３３により、停止時間の間、帯状電極Ｃにおける活物質層Ｂを効率良く加熱しながら押圧できる。
【００３９】
なお、第１実施形態のように帯状電極Ｃを搬送させる角度をカール矯正工程３Ｂの前後で変化させる必要がないので、図３に示すように、巻出工程２Ｂと切出工程４Ｂとの間で帯状電極Ｃの搬送を一直線状にすることもできる。巻出工程２Ｂと切出工程４Ｂとの間には、巻き出された帯状電極Ｃの搬送を補助する補助ロール５１，５２等が適宜配置される。
【００４０】
上記構成の製造装置１Ｂでの動作について説明する。ここでは、第１実施形態で説明した動作と異なるカール矯正工程３Ｂ（ホットプレス機３１）の動作についてのみ説明する。搬送中の帯状電極Ｃの任意の活物質層Ｂ１，Ｂ１がパンチ３２とダイ３３が配置されている位置Ｐ１に到達したときに、打抜き機４０で打抜きが行われるので、帯状電極Ｃが所定時間の間停止する。この所定時間の間に、スライド機構３４では、パンチ３２を下降させ、パンチ３２を下方の所定位置で保持する。パンチ３２では、直前まで凸状であった活物質層Ｂ１に接触し、その活物質層Ｂ１を含む帯状電極Ｃを熱を加えながら押圧する。ダイ３３では、パンチ３２で押圧されている帯状電極Ｃを受け止める。これにより、帯状電極Ｃの活物質層Ｂ１，Ｂ１は、直前まで凸状の側が凹状に反った状態になり、反った状態で熱が加えられる。その結果、活物質層Ｂ１，Ｂ１のカールの湾曲状の形状が、矯正され、略平面状になる。帯状電極Ｃにおけるパンチ３２とダイ３３との間を通過した直後の活物質層Ｂ２，Ｂ２からは、カールがないかあるいはカールが殆ど解消される。
【００４１】
この製造装置１Ｂによれば、巻出工程２Ｂと切出工程４Ｂとの間にホットプレス機３１を配置させ、パンチ３２で帯状電極Ｃの一方の面（カールの凸状の側）を押圧する構成なので、簡易な構成でカールを矯正することができる。特に、製造装置１Ｂでは、打抜き位置Ｐ２からパターン長Ｌの整数ｎ倍の距離Ｉ分離れた位置Ｐ１にパンチ３２及びダイ３３を配置させるので、帯状電極Ｃにおける電極として切出される部分（活物質層Ｂ）を効率良く停止時間の間押圧でき、カールの矯正効果を更に向上させることができる。また、製造装置１Ｂでは、パンチ３２で活物質層Ｂを加熱しながら押圧することにより、カールの矯正効果を更に向上させることができる。ダイ３３でも活物質層Ｂを加熱できる場合には、カールの矯正効果を更に向上させることができる。
【００４２】
以上、本発明の実施形態について説明したが、上記実施形態に限定されることなく様々な形態で実施される。
【００４３】
例えば、上記実施形態では帯状の金属箔の両面に活物質層が形成された帯状電極に適用したが、帯状の金属箔の一面に活物質層が形成された帯状電極にも適用可能である。一面に活物質層が形成された帯状電極のほうがカールが発生し易いので、上記実施形態と同様のカール矯正工程によりカールをより効果的に矯正できる。
【００４４】
また、上記実施形態では間欠塗工で活物質層が所定間隔おきに形成された帯状電極に適用したが、連続塗工で活物質層が形成された帯状電極にも適用可能である。連続塗工による帯状電極の場合も、切出工程で帯状電極の長手方向に一定間隔毎に停止させて切り出しを行うので、上記実施形態と同様のカール矯正工程によりカールを矯正できる。
【００４５】
また、上記実施形態では打抜きで切り出しを行う切出工程に適用したが、レーザー光による切断で切り出しを行う切出工程、シャーカットによる切断で切り出しを行う切出工程等の他の切出工程にも適用できる。何れの切出工程でも帯状電極の長手方向に一定間隔毎に停止させて切り出しを行うので、上記実施形態と同様のカール矯正工程によりカールを矯正できる。
【００４６】
また、上記実施形態では押圧部として帯状電極を加熱しながら押圧できる加熱ロール及びホットプレス機に適用したが、加熱を行わない押圧部（押圧ロール、プレス機等）でもよい。帯状電極における電極として切り出される部分を停止時間の間押圧する構成でも、カールを矯正できる。この構成の場合、押圧部が加熱手段を備えないので、押圧部の構成を簡易化でき、コストを低減できる。
【符号の説明】
【００４７】
１Ａ，１Ｂ…製造装置、２Ａ，２Ｂ…巻出工程、３Ａ，３Ｂ…カール矯正工程、４Ａ，４Ｂ…切出工程、２０…巻出機、２０ａ…巻出ロール、２０ｂ…コア、３０…加熱ロール、３１…ホットプレス機、３２…パンチ、３３…ダイ、３４…スライド機構、４０…打抜き機、５０，５１，５２…補助ロール。
【図１】
0006402555.tif 000002
【図２】
0006402555.tif 000003
【図３】
0006402555.tif 000004